СПОСОБ ПОЛУЧЕНИЯ МОДИФИЦИРОВАННОЙ ЦЕЛЛЮЛОЗЫ

1. Способ получения модифицированной нанофибриллированной целлюлозы, характеризующийся тем, что включает стадии:
- приготовления суспензии, содержащей волокна целлюлозного материала;
- адсорбирования производного целлюлозы, полисахарида или производного полисахарида на волокна в указанной суспензии в особых условиях; и
- подвергания волокнистой суспензии, включающей в себя указанное производное целлюлозы, полисахарид или производное полисахарида, механической дезинтеграции;
с получением нанофибриллированной целлюлозы, модифицированной с помощью указанного производного целлюлозы, полисахарида или производного полисахарида.
2. Способ по п.1, отличающийся тем, что целлюлозный материал представляет собой целлюлозную массу, такую как химическая масса, механическая масса, термомеханическая масса или химико-термомеханическая масса, полученную из древесного, недревесного материала или рециклированных волокон.
3. Способ по п.2, отличающийся тем, что древесина представляет собой древесину хвойных деревьев, лиственных деревьев либо смесь древесины хвойных и лиственных деревьев.
4. Способ по п.1, отличающийся тем, что производное целлюлозы представляет собой карбоксиметилцеллюлозу.
5. Способ по п.1, отличающийся тем, что производное целлюлозы, полисахарид или производное полисахарида адсорбируется на волокна до или во время механической дезинтеграции.
6. Способ по п.1, отличающийся тем, что производное целлюлозы, полисахарид или производное полисахарида адсорбируется на волокна до или во время механической дезинтеграции.
7. Способ по п.1, отличающийся тем, что производное целлюлозы, полисахарид или производное полисахарида адсорбируется на волокна при температуре по меньшей мере 5°С, предпочтительно при температуре по меньшей мере 20°С, при этом верхний предел составляет 180°С.
8. Способ по п.1, отличающийся тем, что производное целлюлозы, полисахарид или производное полисахарида адсорбируется на волокна при температуре в диапазоне 75-80°С.
9. Способ по п.1, отличающийся тем, что производное целлюлозы, полисахарид или производное полисахарида адсорбируется на волокна в течение по меньшей мере 1 мин, предпочтительно в течение по меньшей мере 1 ч, предпочтительно в течение 2 ч.
2
10. Способ по п.1, отличающийся тем, что способ осуществляют в присутствии моновалентных или поливалентных катионов, таких как соли алюминия, кальция и/или натрия, предпочтительно CaCl.
11. Способ по п.1, отличающийся тем, что величина рН волокнистой суспензии составляет по меньшей мере 2, предпочтительно от 7,5 до 8, при этом верхний предел рН равен 12.
12. Способ по п.1, отличающийся тем, что количество добавленного производного целлюлозы, полисахарида или производного полисахарида составляет по меньшей мере 5 мг/(г волокнистой суспензии), предпочтительно от 10 до 50 мг/г, предпочтительно 20 мг/г, при этом верхний предел составляет 1000 мг/(г волокнистой суспензии).
13. Способ по п.1, отличающийся тем, что механическую дезинтеграцию осуществляют с помощью рафинера, дефибрера, гомогенизатора, коллоидной мельницы, фрикционного измельчителя, флюидизатора, такого как микрофлюидизатор, макрофлюидизатор или гомогенизатор флюидизационного типа.
14. Способ по п.1, отличающийся тем, что волокнистую суспензию подвергают механической дезинтеграции по меньшей мере однократно, предпочтительно 2, 3, 4 или 5 раз.
15. Способ по любому из предшествующих пунктов, отличающийся тем, что волокнистую суспензию, содержащую производное целлюлозы, полисахарид или производное полисахарида, повторно диспергируют в воде при концентрации по меньшей мере 0,1%, предпочтительно по меньшей мере 1%, более предпочтительно по меньшей мере 2%, 3%, 4% или 5% до 10%, перед механической дезинтеграцией.
16. Модифицированная нанофибриллированная целлюлоза, получаемая с помощью способа по любому из пп.1-15, отличающаяся тем, что диаметр нанофибриллированной целлюлозы составляет менее 1 мкм.
17. Модифицированная нанофибриллированная целлюлоза по п.16 для использования в пищевых продуктах, композиционных материалах, бетоне, продуктах нефтедобычи, покрытиях, косметической продукции, фармацевтических препаратах или бумаге.
18. Бумага, содержащая модифицированную нанофибриллированную целлюлозу по п.16.
19. Бумага по п.18, отличающаяся тем, что количество модифицированной нанофибриллированной целлюлозы составляет по меньшей мере 0,2%, предпочтительно по меньшей мере 1%, 2%, 3%, 4% или 5% до 20% от массы бумаги.
20. Способ по п.1, который используют для энергетически эффективного получения модифицированной нанофибриллированной целлюлозы.
21. Способ по п.1, который используют для получения бумаги с улучшенными свойствами.
22. Способ получения бумаги с улучшенными свойствами, отличающийся тем, что включает стадии:
- приготовления волокнистой суспензии из целлюлозного материала; и
- добавления модифицированной нанофибриллированной целлюлозы по п.16 в волокнистую суспензию.